(57)【要約】【課題】本発明は、皮下脂肪や内臓脂肪等の中性脂肪を分解、燃焼させる効果を奏する優れた繊維材料、及び繊維の処理方法を提供する。【解決手段】本発明は、脂肪を分解及び／又は燃焼させる香気成分（ラズベリーケトン）を含有する香料を包接したサイクロデキストリン包接物を含む処理液で処理した繊維材料、及び繊維の処理方法であり、また、呼吸商（ＲＱ；Ｒｅｓｐｉｒａｔｏｒｙ　Ｑｕｏｔｉｅｎｔ：発生した二酸化炭素量／消費した酸素量）の性能が、平均で０．７０〜０．８８であり、また、脂肪代謝比率の性能が、３６〜１００％である繊維材料である。【選択図】　　　　図２
2004027372.tif 000002
【特許請求の範囲】
【請求項１】
脂肪を分解及び／又は燃焼させる香気成分を含有する香料を包接したサイクロデキストリン包接物を含む処理液で処理したことを特徴とする繊維材料。
【請求項２】
前記香気成分が、ラズベリーケトンであることを特徴とする請求項１に記載の繊維材料。
【請求項３】
脂肪を分解及び／又は燃焼させる香気成分を含有する香料を包接したサイクロデキストリン包接物を含む処理液で処理することを特徴とする繊維の処理方法。
【請求項４】
前記香気成分が、ラズベリーケトンであることを特徴とする請求項３に記載の繊維の処理方法。
【請求項５】
呼吸商（ＲＱ；Ｒｅｓｐｉｒａｔｏｒｙ　Ｑｕｏｔｉｅｎｔ：発生した二酸化炭素量／消費した酸素量）の性能が、平均で０．７０〜０．８８であることを特徴とする繊維材料。
【請求項６】
脂肪代謝比率の性能が、３６〜１００％であることを特徴とする繊維材料。
【発明の詳細な説明】
【０００１】
【発明の属する技術分野】
本発明は、皮下脂肪や内臓脂肪等の中性脂肪を分解、燃焼させる効果を奏する優れた繊維材料、及び繊維の処理方法に関する。
【０００２】
【従来の技術】
従来から、ダイエット・痩身効果を目的としたサプリメント（栄養補助食品、健康食品）やパップ剤、化粧品等において、内服、あるいは外用（経皮吸収）によりそのような効果を得る商品が数多く出回っている。また、特公平４−８０１２１号公報や特公平７−１３３２１号公報には、香料を封入したマイクロカプセルをストッキングの略全面にバインダーにより略均一に固着した芳香ストッキングが開示されている。
【０００３】
しかしながら、ダイエット・痩身効果を奏する成分を繊維材料へ適用したものは従来ほとんどなく、更に、前記特公平４−８０１２１号公報や特公平７−１３３２１号公報には、脂肪を分解及び／又は燃焼させる香気成分を含有する香料を繊維材料へ適用し、香りを嗅ぐことや経皮吸収によりダイエット・痩身効果を奏するといった内容については一切開示されていない。
【０００４】
【発明が解決しようとする課題】
本発明の目的とするところは、皮下脂肪や内臓脂肪等の中性脂肪を分解、燃焼させる効果を奏する優れた繊維材料、及び繊維の処理方法を提供することにある。
【０００５】
【課題を解決するための手段】
本発明は、脂肪を分解及び／又は燃焼させる香気成分を含有する香料を包接したサイクロデキストリン包接物を含む処理液で処理した繊維材料である。
【０００６】
本発明は、前記香気成分が、ラズベリーケトンである繊維材料である。
【０００７】
本発明は、脂肪を分解及び／又は燃焼させる香気成分を含有する香料を包接したサイクロデキストリン包接物を含む処理液で処理する繊維の処理方法である。
【０００８】
本発明は、前記香気成分が、ラズベリーケトンである繊維の処理方法である。
【０００９】
本発明は、呼吸商（ＲＱ；Ｒｅｓｐｉｒａｔｏｒｙ　Ｑｕｏｔｉｅｎｔ：発生した二酸化炭素量／消費した酸素量）の性能が、平均で０．７０〜０．８８である繊維材料である。
【００１０】
本発明は、脂肪代謝比率の性能が、３６〜１００％である繊維材料である。
【００１１】
【発明の実施の形態】
前記構成において、本発明の「脂肪を分解及び／又は燃焼させる香気成分を含有する香料」の詳細なメカニズムについては不明であるが、香りを嗅ぐことや経皮吸収によりダイエット・痩身効果を奏するものであればよく、例えば、ラズベリー（木いちご）の香気成分であるラズベリーケトンが挙げられる。
【００１２】
本発明においては、脂肪を分解及び／又は燃焼させる香気成分を含有する香料、例えばラズベリーケトンをサイクロデキストリン（ｃｙｃｌｏｄｅｘｔｒｉｎ；以下、ＣＤと略記する）に包接したＣＤ包接物を用いるのが好ましい。ＣＤは、デンプンにバチルス・マセランス（Ｂａｃｉｌｌｕｓ　ｍａｃｅｒａｎｓ）等の特殊な微生物が産生するＣＤ合成酵素を作用させることにより得られる環状オリゴ糖に属するものであり、グルコース（ブドウ糖）がその構成単位となっている。ＣＤにはグルコースが６個から８個ドーナツ状に結合したもの等があり、グルコースが６個環状に結合したものをα−ＣＤ、７個はβ−ＣＤ、８個はγ−ＣＤと称している。
【００１３】
また、ＣＤは、環状構造となっているため内部には空洞が存在し、空洞開口部と外側は極性でかつ親水性、環の内側は比較的非極性で疎水性という性質を示し、疎水性の空洞内部に脂溶性物質等を包み込んで安定化するといった包接作用を有している。本発明においては、このようなＣＤの特徴的な性質である包接作用に着目し、この空洞内部に、脂肪を分解及び／又は燃焼させる香気成分を含有する香料、例えばラズベリーケトンを包接し、このＣＤ包接物を含む処理液で処理することにより、優れた繊維材料、及び繊維の処理方法を提供することができる。
【００１４】
本発明に適用可能なＣＤとしては、α−ＣＤ、β−ＣＤ、γ−ＣＤのそれぞれ単品及びこれらの混合物、更にはこれらの混合物にデキストリン等が混ざったものやマルトシルＣＤ、グルコシルＣＤ、ジメチルＣＤのような分岐ＣＤ、修飾ＣＤが例示できる。本願出願人は、スクワランやスクワレン等の脂溶性物質を包接したＣＤ包接物を天然繊維や合成繊維へ固着する繊維の加工法について、特開平６−３２２６７０号公報で開示しているものの、該公報には、脂肪を分解及び／又は燃焼させる香気成分を含有する香料、例えばラズベリーケトンを繊維材料へ適用し、香りを嗅ぐことや経皮吸収によりダイエット・痩身効果を奏するといった内容については一切開示していない。
【００１５】
前記構成において、呼吸商（ＲＱ；Ｒｅｓｐｉｒａｔｏｒｙ　Ｑｕｏｔｉｅｎｔ）とは、（発生した二酸化炭素量／消費した酸素量）で求められるものであり、呼吸商と脂肪代謝比率（消費されたエネルギー源の脂肪の占める割合）との間には、図１、及び次式で表されるとおり、比例関係にあることが知られている（「生理学テキスト　第２版」大地陸男著　文光堂出版）。
Ｙ＝−３４１．６３Ｘ＋３３９．２６
（ただし、Ｙ；脂肪代謝比率（％）、Ｘ；呼吸商である。）
即ち、呼気ガス中の酸素摂取量と二酸化炭素排出量との計算により、熱量の栄養素が特定でき、主に糖質を燃焼させてエネルギーを得ているのか、あるいは脂質を燃焼させているのかの比を算出することができる。従って、本発明の繊維材料を着用し、呼気分析を行うことで脂肪代謝比率を求めることができる。
【００１６】
１００％糖質由来の燃焼であった場合の呼吸商は１．０であり、１００％脂質由来の燃焼であった場合の呼吸商は０．７である。即ち、呼吸商が０．７に近づく程、脂肪代謝率が高いと判断できる。
本発明においては、本発明の繊維材料を着用し、呼気分析を行った測定値が平均で０．７０〜０．８８が好ましく、より好ましくは、０．７０〜０．８５である。また、脂肪代謝比率の性能としては、３６〜１００％が好ましく、より好ましくは、４０〜１００％である。
【００１７】
本発明の繊維の処理方法としては、連続式のパディング法やバッチ式の吸尽法において、通常の染色（晒）、乾燥後の繊維生地（布帛）を、脂肪を分解及び／又は燃焼させる香気成分を含有する香料、例えばラズベリーケトンを包接したＣＤ包接物、バインダー、柔軟剤等からなる処理液で処理すればよい。前記バインダーとしては、一般に繊維加工に使用される樹脂ならいずれの樹脂でも用いることができるが、吸水性及び耐久性の良好な樹脂が好ましい。例えば、シリコン系樹脂、アミノシリコン系樹脂、ポリウレタン系樹脂、ポリエステル系樹脂、酢酸ビニル系樹脂、アクリル酸エステル系樹脂、メタクリル酸エステル系樹脂等が挙げられ、これらの１種、もしくは２種以上併用してもよい。前記バインダー、及び柔軟剤を併用した処理液で処理することにより、繊維生地（布帛）の表面は耐久性に優れた薄い樹脂の被膜で覆われるため、風合い等を損ねることなく洗濯耐久性に優れたものとなる。
【００１８】
本発明の繊維材料としては、天然繊維、半合成繊維、合成繊維等いずれの繊維でもよく、天然繊維としては、綿、麻、亜麻、羊毛、絹等が挙げられ、半合成繊維としては、レーヨン、ポリノジック、テンセル等が挙げられ、更に合成繊維としてはナイロン等のポリアミド系、ポリエステル系、ポリオレフィン系、ポリウレタン系等の繊維が挙げられる。これらはそれぞれ単独、混紡、あるいは混織により使用され、また繊維製品としては特に制限はなく、原糸、原綿等の材料、編布、織布等の半製品、あるいは肌着、靴下、外衣等の完成品等に適用できる。
【００１９】
【実施例】
以下、実施例等を挙げて更に詳細に説明する。なお、以下の各実施例は本発明を限定するものではない。
【００２０】
（実施例１）
精練漂白後の綿１００％フライス編地を使用し、処理液として、ラズベリーケトン／サイクロデキストリン包接物（（株）横浜国際バイオ研究所製）を１．０％ｏ．ｗ．ｆ．　、シリコン系樹脂バインダー１．０％ｏ．ｗ．ｆ．（北広ケミカル（株）製、商品名：バインダーＧＫ）、及びシリコン系柔軟剤１．０％ｏ．ｗ．ｆ．（日華化学（株）製、商品名：ＡＭＧ−７）を混合したものを用いた。該処理液中に常温で１分間該編地を浸漬させ、絞り率１００％で絞った後、１００℃で１０分間スチーミングし、水洗して未反応物を除去し、脱水・乾燥して本発明の繊維材料を得た。
【００２１】
（洗濯耐久性試験）
実施例１で得られた本発明繊維材料の１ｇを溶剤抽出し、液体クロマトグラフィーにてラズベリーケトン成分を測定し、各洗濯後の残存量を調べたところ、洗濯０回（新品）では１．２ｍｇ／ｇ＜残存率１００％＞、洗濯１回後では０．３ｍｇ／ｇ＜残存率２５％＞、洗濯５回後では０．３ｍｇ／ｇ＜残存率２５％＞、洗濯１０回後では０．２ｍｇ／ｇ＜残存率１７％＞となり、洗濯１０回後においてもラズベリーケトン成分は残存していた。
【００２２】
（呼吸商の測定）
実施例１で得られた本発明繊維材料より肌着（シャツ）を作製し、呼吸商の測定に使用した。対照区として、ラズベリーケトン／サイクロデキストリン包接物による加工を実施していない肌着（シャツ）を用いた。
測定方法は以下のとおりである。なお、呼気ガスの採取にはガスマスクを装着して行った。
（１）対照区（未加工）の肌着（シャツ）を着用後、１５分間被験者を安静な状態に保った後、呼気分析を開始し、１５分間測定した。
（２）その後、実施例１で得られた本発明繊維材料よりなる肌着（シャツ）に着用し直した後、５分間被験者を安静な状態に保ち、（１）と同様、呼気分析を開始して１５分間測定した。
得られた測定結果は図２に示す通りであり、共にＮ数は９０である。実施例１で得られた本発明繊維材料よりなる肌着（シャツ）を着用した場合の呼吸商の平均値は０．７６、対照区（未加工）の肌着（シャツ）を着用した場合の呼吸商の平均値は０．８９であった。
【００２３】
（脂肪代謝比率の算出）
上記呼吸商の測定結果を、上記した呼吸商と脂肪代謝比率（消費されたエネルギー源の脂肪の占める割合）との間の関係式により算出したところ、実施例１で得られた本発明繊維材料よりなる肌着（シャツ）を着用した場合の脂肪代謝比率は７９．６％、対照区（未加工）の肌着（シャツ）を着用した場合の脂肪代謝比率は３５．２％となり、本発明繊維材料は脂肪の分解、燃焼効果のあることが明らかである。
【００２４】
【発明の効果】
以上説明したように、本発明によれば、「脂肪を分解及び／又は燃焼させる香気成分を含有する香料」の詳細なメカニズムについては不明であるが、香りを嗅ぐことや経皮吸収によりダイエット・痩身効果が期待でき、皮下脂肪や内臓脂肪等の中性脂肪を分解、燃焼させる効果を奏する優れた繊維材料、及び繊維の処理方法を提供できる。
【図面の簡単な説明】
【図１】呼吸商と脂肪代謝比率との関係を表したグラフである。
【図２】呼吸商の測定結果を表したグラフである。
【図１】
2004027372.tif 000003
【図２】
2004027372.tif 000004